КОМПОЗИЦИЯ НА ОСНОВЕ СТРУВИТА-К И СИНГЕНИТА ДЛЯ ПРИМЕНЕНИЯ В СТРОИТЕЛЬНЫХ МАТЕРИАЛАХ

1. Способ непрерывного производства композиции строительного продукта для применения в строительном продукте, включающий:
a) обеспечение реакционной камеры смесителя;
b) непрерывную подачу заранее определенных компонентов, в том числе по меньшей мере одного химического буфера, в реакционную камеру смесителя;
c) непрерывное перемешивание на протяжении заранее определенного периода времени заранее определенных компонентов в указанной реакционной камере смесителя в достаточной степени для получения суспензии;
d) извлечение суспензии из реакционной камеры смесителя; и
e) использование указанной суспензии в производстве сверхлегковесного строительного продукта;
отличающийся тем, что указанные заранее определенные твердые компоненты содержат следующее в особых пропорциях в весовых процентах:
MgO
3,33 – 70,00%
KH<sub>2</sub>PO<sub>4</sub>
4,67 – 70,00%
полугидратный штукатурный гипс CaSO<sub>4 </sub>l/2H<sub>2</sub>O
10,5 – 90,0%
и добавление воды
15 – 60% твердых компонентов
2. Способ непрерывного производства композиции по п. 1, отличающийся тем, что особые пропорции указанных заранее определенных твердых компонентов дополнительно содержат:
MgO
10,0 – 40,0%
KH<sub>2</sub>PO<sub>4</sub>
40,0 – 70,0%
полугидратный штукатурный гипс CaSO<sub>4 </sub>l/2H<sub>2</sub>O:
25,0 – 75,0%
и включая количество 15 – 60% по весу жидких компонентов относительно твердых компонентов.
2
4
3. Способ непрерывного производства композиции по п. 1, отличающийся тем, что особые пропорции указанных заранее определенных твердых компонентов дополнительно содержат соотношение MgO к KHPO от 1:1,0 до 1:3,37.
2
4
4. Способ непрерывного производства композиции по п. 3, отличающийся тем, что особые пропорции указанных заранее определенных твердых компонентов дополнительно содержат соотношение MgO к KHPO от 1:1,8 до 1:2,2.
3
3
2
4
5. Способ непрерывного производства композиции по п. 1, отличающийся тем, что заранее определенные компоненты дополнительно содержат буфер, содержащий замедляющее скорость соединение, причем соединение выбирают из одного или более из группы соединений, состоящей из борной кислоты (HBO) и серной кислоты (HSO).
2
6
n
3
3
2
n
3
3
6. Способ непрерывного производства композиции по п. 5, отличающийся тем, что заранее определенные компоненты дополнительно содержат противовспениватель, диспергирующее средство и кремниевое масло, взятые из группы, состоящей из полисилоксана (CHOSi), полидиметилсилоксана (CH[Si(CH)O]Si(CH)), полидиметилсилоксана и поли(метил и водород)силоксана, и
причем диспергирующее средство дополнительно содержит полинафталинсульфонат.
7. Способ по п. 1, отличающийся тем, что компоненты реагируют в реакционном смесителе в соответствии со следующим механизмом:
2
4
4
2
4
2
2
4
2
2
MgO + KHPO + CaSOl/2HO для получения в различных заранее определенных количествах реакционных продуктов: KMgPO6HO и KCa(SO)HO.
8. Способ по п. 1, отличающийся тем, что компоненты реагируют в реакционном смесителе в соответствии со следующим уравнением:
2
4
4
2
2
4
2
2
4
2
2
4
+2
+2
-3
3MgO + 3KHPO+ 2CaSO l/2HO + 3HO → KMgPO 6HO + KCa(SO) HO + Ca + 2 Mg + 2(PO),
причем реакция происходит в присутствии одного или более соединений, выбранных из группы, состоящей из серной кислоты, борной кислоты, силоксанов и нафталин сульфоната.
9. Сверхлегковесная строительная панель плиты для применения в возведении сооружения с использованием по меньшей мере композиции строительного продукта, полученной способом по одному из пп. 1-8, и причем указанная композиция размещена смежно с по меньшей мере одной стороной панели плиты.
4
2
2
4
2
2
2
2
10. Строительная композиция для применения в строительном продукте, содержащая струвит-К (KMgPO6HO), сингенит (KCa(SO)HO) и одно или более из ангидритового гипса, штукатурного гипса (CaSO4 1/2HO) и гидратированного гипса (CaSO4 /2HO), причем композиция применяется для получения строительного материала, обладающего легким весом, повышенной прочностью и целостностью.
11. Строительная композиция для применения в строительном продукте по п. 10, отличающаяся тем, что получаемые реакционные продукты присутствуют в следующих пропорциях:
KMgPO<sub>4 </sub>6H<sub>2</sub>O
от 0,1 до 67,0 вес.%;
K<sub>2</sub>Ca(SO<sub>4</sub>)<sub>2 </sub>H<sub>2</sub>O
от 2,5 до 60,0 вес.%;
продукты аморфной фазы и непрореагировавшие сырьевые материалы составляют остаточный продукт.
12. Строительная композиция для применения в строительном продукте по п. 10, отличающаяся тем, что получаемые реакционные продукты присутствуют в следующих пропорциях:
KMgPO<sub>4 </sub>6H<sub>2</sub>O
от 15,1 до 37,0 вес.%;
K<sub>2</sub>Ca(SO<sub>4</sub>)<sub>2 </sub>H<sub>2</sub>O
от 12,5 до 46,0 вес.%;
продукты аморфной фазы и непрореагировавшие сырьевые материалы составляют остаточный продукт.
13. Строительная панель плиты для применения в возведении сооружения с использованием композиции для сооружения, отличающаяся тем, что по меньшей мере одна из композиций по пп. 10-12 размещена смежно с по меньшей мере одной стороной панели плиты.
4
2
2
4
2
2
14. Панель плиты для применения в возведении сооружений, в которой по меньшей мере одна из сторон содержит композицию, содержащую струвит-К (KMgPO6HO), сингенит (KCa(SO)HO) и гипс.
4
2
2
4
2
2
15. Панель плиты для применения в возведении сооружений по одному из пп. 12 или 13, отличающаяся тем, что количество струвита-К (KMgPO6HO) и сингенита (KCa(SO)HO), содержащихся в материале стороны, превышает 10 вес.%.